СПОСОБ ОГРАНИЧЕНИЯ ВОДОПРИТОКА В СКВАЖИНУ
METHOD FOR LIMITING WATER INFLUX IN WELL

Предложение относится к нефтедобывающей промышленности, в частности, к способам для ограничения водопритока в скважину с использованием гидролизованного полиакрилонитрила (гипана), и может быть использовано для ограничения притока вод по пласту, отключения пластов и ликвидации заколонных перетоков в добывающих скважинах.
Известен состав для изоляции вод в скважинах (пат. RU №1329240, МПК Е21В 33/138, опубл. 09.08.1995, бюл. №22), который содержит гипан, силикат натрия и воду. Состав предназначен для ограничения водопритока в слабоминерализованных и высокопроницаемых коллекторах. При попадании состава в обводненный пласт и смешении его с пластовой водой, содержащей ионы металлов (кальция, магния и др.), происходит высаждение гипана и силиката натрия с образованием крупитчато-гелеобразной массы, способной перекрывать поры и мелкие трещины. Недостатком известного состава является то, что он образует гель только в присутствии ионов металла, т.е. в минерализованной пластовой воде.
Известен полимерный тампонажный состав для крепления нефтяных и газовых скважин (пат. RU №2180037, МПК Е21В 33/138, опубл. 27.02.2002, бюл. №6). Состав содержит водный раствор гипана, воду и добавку, в качестве добавки содержит сшитый полиакриламид АК-639 при следующем соотношении компонентов, вес.ч.: гипан - 100, сшитый полиакриламид АК-639 - 2-3, вода - 100.
Недостатком известного состава является то, что он непригоден для ограничения водопритока пресных вод. В скважину необходимо предварительно закачивать оторочку из 5%-ного раствора хлористого кальция.
Наиболее близким по технической сущности к заявляемому является способ изоляции пластов, включающий закачку вязкопластичного материала для изоляции пластов (А.с. №1416669, МПК Е21В 38/138, опубл. 05.08.1988, бюл. №30), который при закачке в скважину образует закупоривающий гель в пласте. Состав содержит гипан, воду, жидкое стекло, инертную добавку и в качестве регулятора гелеобразования хлористоводородную кислоту (HCI) при следующем соотношении компонентов, мас.%:
гипан
1,0-3,0
жидкое стекло
7,0-10,0
хлористоводородная кислота (HCI)
0,3-0,7
инертный наполнитель
5,0-10,0
добавка, набухающая в воде
0,5-1,0
вода
остальное.
В качестве добавки, набухающей в воде, материал содержит порошкообразную карбоксиметилцеллюлозу или конденсированную сульфитспиртовую барду, или углещелочной реагент.
Вязкопластичный материал можно получать двумя способами.
I. В воде деспергируют инертный наполнитель, затем добавляют гипан и жидкое стекло, смесь перемешивают до однородного состояния. В полученную смесь последовательно вводят хлористоводородную кислоту и набухающую в воде добавку.
II. Вязкопластичный материал готовят в две стадии. Предварительно приготавливают равные объемы двух растворов:
1
1
2
2
1) в половину расчетного количества воды вводят / часть инертного наполнителя, гипан, / часть хлористоводородной кислоты;
2) в другую половину воды вводят оставшуюся часть инертного наполнителя и хлористоводородной кислоты, жидкое стекло и набухающую в воде добавку.
Приготовленные по способу II растворы закачивают одновременно по насосно-компрессорным трубам и межтрубному пространству.
Недостатками известного способа являются многокомпонентность состава и короткий срок образования геля при любом способе приготовления, в результате чего он остается вблизи ствола скважины, и с течением времени может вымываться из нее.
Технической задачей предложения является повышение эффективности водоизоляционных работ за счет увеличения охвата воздействия из-за образования полимерной массы непосредственно в интервале изоляции, а также упрощения способа и его работоспособности в пресных водах.
Задача решается предлагаемым способом ограничения водопритока в скважину, включающим закачку в интервал изоляции состава и регулятора гелеобразования.
Новым является то, что закачку состава и регулятора гелеобразования осуществляют последовательно порциями, при этом состав содержит гипан, жидкое стекло, полиакриламид DP9-8177, а в качестве регулятора гелеобразования применяют оксихлорид алюминия при следующем соотношении компонентов, об.ч.:
гипан
100
жидкое стекло
20-50
полиакриламид DP9-8177
50-100
оксихлорид алюминия
200-300.
Новая совокупность заявленных существенных признаков позволяет получить новый технический результат: эффективный способ ограничения водопритока в скважину.
Реагенты, применяемые в заявляемом способе, представлены в таблице 1.
Таблица 1
Концентрация или плотность раствора реагента
Наименование реагента
Наименование ГОСТ или ТУ
Внешний вид реагента
Реагент ВПРГ (сухой гипан) или
ТУ 2458-005-58949915-2004
порошок или комочки желтого цвета, допускается оранжевый оттенок; вязкая жидкость от желтого до темно-коричневого цвета
6-10%-ный водный раствор
Гипан
ТУ 6-01-166-89
Стекло натриевое жидкое (жидкое стекло)
ГОСТ 13078-81
густая жидкость желтого или серого цвета без механических примесей и включений, видимых невооруженным глазом
плотностью 1360-1450 кг/м<sup>3</sup>
Полиакриламид DP9-8177
ТУ 2458-010-70896713-2006
порошок от белого до кремового цвета
0,1-0,05%-ный водный раствор
Оксихлорид алюминия
ТУ 2471-077-05766563-2006
жидкость слабо-желтого или серого цвета с зеленоватым оттенком
15-25%-ный водный раствор
3
Сущность предложения заключается в том, что через насосно-компрессорные трубы (НКТ), спущенные в интервал изоляционных работ, последовательно порциями в интервал изоляции закачивают состав и регулятор гелеобразования. Для того чтобы предотвратить преждевременное гелеобразование между порциями состава и регулятора гелеобразования закачивают буфер из пресной воды в объеме 200-300 л. При контакте состава и регулятора гелеобразования в интервале изоляции образуется полимерная масса, которая блокирует приток воды в обводненный пласт скважины. Растворы реагентов, входящих в состав, готовятся перед закачкой: 6-10%-ный раствор гипана готовят из товарного гипана (10-15%-ный раствор) или из реагента ВПРГ (сухой гипан) путем добавления к ним расчетного количества пресной воды плотностью 1000 кг/м и дальнейшего механического перемешивания; 0,1-0,05%-ный водный раствор полиакриламида DP9-8177 готовят аналогично.
Перед закачкой в скважину состав в течение 20-30 мин перемешивают в осреднительной емкости или в автоцистерне при соотношении реагентов: 100 об. ч. гипана, 20-50 об. ч. жидкого стекла и 50-100 об. ч. полиакриламида DP9-8177. Закачку полученного состава и регулятора гелеобразования в обводненный пласт нефтедобывающей скважины осуществляют несколькими порциями (количество порций состава и регулятора гелеобразования равное - от двух до трех). Между порциями состава закачивают порции регулятора гелеобразования - раствор оксихлорида алюминия, чтобы его суммарный объем в 2-3 раза превышал объем гипана, причем между порциями состава и регулятора гелеобразования закачивают буфер из пресной воды в объеме 200-300 л, чтобы предотвратить преждевременное гелеобразование. При закачке состава и регулятора гелеобразования последовательно несколькими порциями происходит их лучшее перемешивание в поровом пространстве, чем при закачке всего объема состава и регулятора гелеобразования в один прием и позволяет им глубоко проникать в поры и трещины пласта, что обеспечивает блокирование высокопроницаемых, а далее низкопроницаемых пор пласта. Присутствие в составе жидкого стекла упрочняет полимерную структуру, полученную из гипана и полиакриламида DP9-8177, а последний улучшает адгезию состава к породе пласта. Оксихлорид алюминия служит регулятором гелеобразования состава - образованная им плотная полимерная масса обладает стойкостью к пластовым флюидам, пресным водам и лучшей изолирующей способностью, чем вязкопластичный материал, полученный при воздействии хлористоводородной кислоты - регулятором гелеобразования наиболее близкого аналога. При больших пластовых давлениях после закачки состава и оксихлорида алюминия в скважину закачивают цементный раствор для того, чтобы закрепить полимерную массу, образованную составом и оксихлоридом алюминия, и не допустить ее выход из зоны изоляции.
3
В лабораторных условиях способ осуществляют следующим образом. В стеклянный стакан наливают 100 об.ч. (100 мл) 8%-ного раствора гипана, 20 об.ч. (20 мл) жидкого стекла плотностью 1420 кг/м, 50 об. ч. (50 мл) 0,05%-ного раствора полиакриламида DP9-8177, перемешивают в течение 1 минуты до образования однородного раствора.
Приготовленный состав и регулятор гелеобразования делят на две порции (в случае закачки состава и регулятора гелеобразования в три порции, каждый из них делят на три порции). К 100 об.ч. (100 мл) 20%-ного раствора оксихлорида алюминия приливают одну порцию полученного состава, 100 об.ч. (100 мл) 20%-ного раствора оксихлорида алюминия, вторую порцию состава (пример 2, табл.2), образуется объемный гель.
3
Испытание водоизолирующей способности предлагаемого способа проводят на моделях пласта длиной 30 см и внутренним диаметром 2,7 см, заполненных кварцевым песком фракции 0,2-0,3 мм, которые позволяют моделировать закачку состава в пласт и вести непрерывный контроль за его расходом по схеме: «скважина-пласт» и «пласт-скважина». Первоначально через модель пласта, наполненную кварцевым песком, прокачивают воду плотностью 1000 кг/м и минерализацией 0,5 г/л, проводят замер ее расхода и по формуле Дарси определяют исходную проницаемость модели.
3
3
3
3
Состав готовят следующим образом: перемешивают растворы гипана, жидкого стекла, полиакриламида DP9-8177 в следующем соотношении: 100 об. ч. гипана, 20-50 об. ч. жидкого стекла и 50-100 об. ч. полиакриламида DP9-8177. Полученный состав делят на две (три) равные порции, 200-300 об. ч. оксихлорида алюминия также делят на две (три) равные порции. Далее через модель закачивают первую порцию состава, буфер из воды плотностью 1000 кг/м и минерализацией 0,5 г/л, первую порцию оксихлорида алюминия, буфер из воды плотностью 1000 кг/м и минерализацией 0,5 г/л, вторую порцию состава, буфер из воды плотностью 1000 кг/м и минерализацией 0,5 г/л, вторую порцию оксихлорида алюминия. Модель оставляют на 24-36 ч с целью гелеобразования. После этого проводят прокачку воды плотностью 1000 кг/м и минерализацией 0,5 г/л, определяют проницаемость по формуле Дарси и вычисляют коэффициент изоляции, который характеризует степень закупоривания пор, снижение проницаемости модели и является мерой результативности изоляционных работ.
Для сравнения эффективности предложения провели испытание его и наиболее близкого аналога. Результаты исследования водоизолирующей способности приведены в табл.2.
Таблица 2
Результаты исследования водоизолирующей способности предлагаемого способа и наиболее близкого аналога
№
Компоненты предлагаемого состава, об. ч.
Кол-во порций*
Регулятор гелеобразования -оксихлорид алюминия, об. ч.
Коэффициент изоляции составов через 24 ч, %
Коэффициент изоляции составов через 6 мес., %
Гипан
Полиакрил-амид DP9-8177
Жидкое стекло
1
100
30
100
2
50
82,5
76,6
2
100
50
20
2
200
99,6
98,8
3
100
75
40
2
200
99,8
98,6
4
100
100
50
3
300
96,8
95,7
5
100
75
30
3
300
98,5
96,8
6
100
125
15
3
150
85,4
78,8
Составы по наиболее близкому аналогу**
90,3-95,5
72-78
Примечание: *Количество порций состава и регулятора гелеобразования
**Воспроизведены заявителем
Составы №№1 и 6 имеют низкий коэффициент изоляции, поэтому они были исключены из заявляемого диапазона. Оптимальными являются составы (№№2-5), которые вошли в заявляемый диапазон соотношения компонентов, об.ч.:
гипан
100
жидкое стекло
20-50
полиакриламид DP9-8177
50-100
оксихлорид алюминия
200-300.
Как видно из результатов табл.2, коэффициент изоляции через 6 мес.у предлагаемого способа выше, чем у наиболее близкого аналога на 21-25.6%, а использование пресной воды с минерализацией 0,5 г/л не снижает результативность способа. Таким образом, предлагаемый способ обеспечивает увеличение охвата воздействия из-за образования полимерной массы непосредственно в интервале изоляции, а создание прочного геля, упрощение и работоспособность способа в пресных водах, в конечном итоге, способствуют повышению эффективности водоизоляционных работ.